(57)【要約】【課題】手による剥離作業が容易でありながらも、建材の表面を長期にわたって確実に保護できるようにすることが強く望まれていた。【解決手段】ウレタン樹脂を水に分散又は溶解させたものであり、造膜したときの前記ウレタン樹脂が、２００〜９００％の破断伸びを有すると共に、２００〜８００ｋｇ／ｃｍ2の引張強度を有する建材用コーティング剤を建材の表面に塗布することにより、２００〜９００％の破断伸びを有すると共に、２００〜８００ｋｇ／ｃｍ2の引張強度を有するウレタン樹脂からなる建材用コーティング膜で建材の表面を被覆するようにした。【選択図】なし【特許請求の範囲】
【請求項１】
２００〜９００％の破断伸びを有すると共に、２００〜８００ｋｇ／ｃｍ2の引張強度を有するウレタン樹脂からなる
ことを特徴とする建材用コーティング膜。
【請求項２】
請求項１に記載の建材用コーティング膜において、
前記ウレタン樹脂が、脂肪族系である
ことを特徴とする建材用コーティング膜。
【請求項３】
ウレタン樹脂を水に分散又は溶解させたものであり、
造膜したときの前記ウレタン樹脂が、２００〜９００％の破断伸びを有すると共に、２００〜８００ｋｇ／ｃｍ2の引張強度を有するものである
ことを特徴とする建材用コーティング剤。
【請求項４】
請求項３に記載の建材用コーティング剤において、
前記ウレタン樹脂が、脂肪族系である
ことを特徴とする建材用コーティング剤。
【請求項５】
請求項３又は請求項４に記載の建材用コーティング剤において、
前記ウレタン樹脂が、親水性基又は親水性セグメントを有している
ことを特徴とする建材用コーティング剤。
【請求項６】
請求項３から請求項５のいずれか一項に記載の建材用コーティング剤において、
前記ウレタン樹脂が、５℃以下の最低造膜温度を有している
ことを特徴とする建材用コーティング剤。
【請求項７】
請求項３から請求項６のいずれか一項に記載の建材用コーティング剤において、
前記ウレタン樹脂が、一液型である
ことを特徴とする建材用コーティング剤。
【発明の詳細な説明】
【技術分野】
【０００１】
本発明は、コンクリートやモルタル等のような表面の粗い無機材料からなる建材の表面を保護する建材用コーティング膜及び建材用コーティング剤に関する。
【背景技術】
【０００２】
建設現場等において、コンクリートやモルタル等の無機材料からなる建材を施工して、飛散した当該材料の粉末が、施工した当該建材の表面に付着してそのまま乾燥してしまうと、付着した当該材料の粉末を施工した当該建材から除去するのに非常に手間がかかってしまう。このため、従来、建設現場等においては、粘着層を設けた和紙やポリ塩化ビニルシートやポリエチレンシート等を、施工後の当該建材の表面に被覆し、不要となった時点で当該建材の表面から当該シート等を手で引き剥がすようにしている。
【０００３】
【特許文献１】特開平１０−１８２２０４号公報
【特許文献２】特開２００１−３４９０６０号公報
【特許文献３】特開２００６−１６０８６７号公報
【発明の開示】
【発明が解決しようとする課題】
【０００４】
しかしながら、施工した前記建材の表面を和紙で被覆した場合には、和紙の強度が弱いため、前記建材の表面から引き剥がす際に、当該和紙がすぐに切れてしまい、除去作業に手間がかかってしまっていた。他方、施工した前記建材の表面を前述したような樹脂シートで被覆した場合には、雨等の天候の影響によって、被覆した当該シートに部分的又は全面的に浮きや剥がれ等を生じてしまい、当該建材の表面が汚れてしまうことがあった。
【０００５】
このため、手による剥離作業が容易でありながらも、建材の表面を長期にわたって確実に保護できるようにすることが強く望まれていた。
【課題を解決するための手段】
【０００６】
前述した課題を解決するための、本発明は、２００〜９００％の破断伸びを有すると共に、２００〜８００ｋｇ／ｃｍ2の引張強度を有するウレタン樹脂からなることを特徴とする建材用コーティング膜である。
【０００７】
加えて、本発明は、上記建材用コーティング膜において、前記ウレタン樹脂が、脂肪族系であることを特徴とする。
【０００８】
また、前述した課題を解決するための、本発明は、ウレタン樹脂を水に分散又は溶解させたものであり、造膜したときの前記ウレタン樹脂が、２００〜９００％の破断伸びを有すると共に、２００〜８００ｋｇ／ｃｍ2の引張強度を有するものであることを特徴とする建材用コーティング剤である。
【０００９】
加えて、本発明は、上記建材用コーティング剤において、前記ウレタン樹脂が、脂肪族系であることを特徴とする。
【００１０】
加えて、本発明は、上記建材用コーティング剤において、前記ウレタン樹脂が、親水性基又は親水性セグメントを有していることを特徴とする。
【００１１】
加えて、本発明は、上記建材用コーティング剤において、前記ウレタン樹脂が、５℃以下の最低造膜温度を有していることを特徴とする。
【００１２】
加えて、本発明は、上記建材用コーティング剤において、前記ウレタン樹脂が、一液型であることを特徴とする。
【発明の効果】
【００１３】
本発明に係る建材用コーティング膜によれば、風雨や太陽光等の影響による部分的又は全面的な浮きや剥がれ等を防止することができると共に、途中で切れることなく建材の表面から手で引き剥がすことができ、除去作業を非常に容易に行うことができる。
【００１４】
また、本発明に係る建材用コーティング剤によれば、建材の表面に塗布することにより、本発明に係る建材用コーティング膜を当該建材の表面に設けることができるので、広範囲な建材の表面であっても、本発明に係る建材用コーティング膜を容易に施工することができ、施工作業の迅速化を図ることができる。
【発明を実施するための最良の形態】
【００１５】
本発明に係る建材用コーティング膜及び建材用コーティング剤の実施形態を以下に説明するが、本発明は以下の実施形態に限定されるものではない。
【００１６】
本実施形態に係る建材用コーティング膜は、２００〜９００％（好ましくは３００〜７００％）の破断伸びを有すると共に、２００〜８００ｋｇ／ｃｍ2（好ましくは２５０〜５００ｋｇ／ｃｍ2）の引張強度を有するウレタン樹脂からなるものである。
【００１７】
この本実施形態に係る建材用コーティング膜においては、必要に応じて、可塑剤（例えば、フタル酸エステル類、脂肪酸エステル類等）、紫外線吸収剤（例えば、ベンゾトリアゾール類、ベンゾフェノン類等）、剥離向上剤（シリコーンエマルジョン、アルキルリン酸エステル類等）等の添加剤を含有することも可能である。
【００１８】
このような本実施形態に係る建材用コーティング膜によれば、上述したようなウレタン樹脂からなるので、風雨や太陽光等の影響による部分的又は全面的な浮きや剥がれ等を防止することができると共に、途中で切れることなくコンクリートやモルタル等のような表面の粗い無機材料からなる建材の表面から引き剥がすことができ、除去作業を非常に容易に行うことができる。
【００１９】
ここで、上記建材用コーティング膜は、上記ウレタン樹脂が脂肪族系（例えば、イソホロンジイソシアネート（ＩＰＤＩ）、ヘキサメチレンジイソシアネート（ＨＤＩ）、水添ジフェニルメタンジイソシアネート等のようなジイソイアネート類や、イソシアヌレート結合ＨＤＩ等のような特殊ポリイソシアネート類等）であると、変色しにくく、非常に好ましい。
【００２０】
そして、本実施形態に係る建材用コーティング剤は、ウレタン樹脂を水に分散又は溶解させたものであり、造膜したときの前記ウレタン樹脂が、２００〜９００％（好ましくは３００〜７００％）の破断伸びを有すると共に、２００〜８００ｋｇ／ｃｍ2（好ましくは２５０〜５００ｋｇ／ｃｍ2）の引張強度を有するものである。
【００２１】
この本実施形態に係る建材用コーティング剤においては、必要に応じて、上述した可塑剤や紫外線吸収剤や剥離向上剤等はもちろんのこと、消泡剤（例えば、鉱油類、シリコーン類等）、増粘剤（例えば、無機系、有機系等）、ｐＨ 調整剤（例えば、有機アルカリ類、エタノールアミン類等）、防腐剤（例えば、ベンゾイソチアゾリン類、トリアジン類等）、造膜助剤（例えば、プロピレングリコールアルキルエーテル類等）、凍結防止剤（多価アルコール類等）、乾燥促進剤（エタノール等の低級アルコール類等）等の添加剤を含有することも可能である。
【００２２】
このような本実施形態に係る建材用コーティング剤によれば、建材の表面に塗布することにより、上述した建材用コーティング膜を当該建材の表面に設けることができるので、広範囲な建材の表面であっても、上述した建材用コーティング膜を容易に施工することができ、施工作業の迅速化を図ることができると共に、水を溶媒に用いているので、作業環境の衛生性や安全性の確保等を容易に行うことができる
【００２３】
ここで、上記建材用コーティング剤は、上記ウレタン樹脂が脂肪族系（例えば、イソホロンジイソシアネート（ＩＰＤＩ）、ヘキサメチレンジイソシアネート（ＨＤＩ）、水添ジフェニルメタンジイソシアネート等のようなジイソイアネート類や、イソシアヌレート結合ＨＤＩ等のような特殊ポリイソシアネート類等）であると、当該ウレタン樹脂が造膜した後に変色することがないので、非常に好ましい。
【００２４】
さらに、上記建材用コーティング剤は、前記ウレタン樹脂が、上記親水性基（例えば、スルホン酸基、カルボン酸基、水酸基、硫酸エステル基、リン酸基、アンモニウム基、シアン基、チオ基、酸化エチレン基等）又は親水性セグメントを有している、すなわち、自己乳化型であると、例えば、界面活性剤を添加して水に分散させた強制乳化型で生じるような問題（造膜して乾燥したときに塗膜中に界面活性剤が残存して、降雨にあった場合に膜が相溶しやすく、十分な耐水性を発揮することができない）がないため、非常に好ましい。
【００２５】
また、上記建材用コーティング剤は、前記ウレタン樹脂が、５℃以下の最低造膜温度（ＭＦＴ）を有していると、一般的な施工現場であれば造膜を確実に行うことができるので、非常に好ましい。
【００２６】
加えて、上記建材用コーティング剤は、前記ウレタン樹脂が、一液タイプであると、二液タイプのように二種類の溶液を混合する必要がなく、そのまま塗布して造膜させることができるので、施工作業の迅速化をさらに図ることができ、非常に好ましい。
【実施例】
【００２７】
本発明に係る建材用コーティング膜及び建材用コーティング剤の効果を確認するために行った確認試験を以下に説明する。
【００２８】
〈建材用コーティング剤の製造〉
下記の表１に示す製品等を用いて、下記の表２に示す組成の建材用コーティング剤の試験体１〜４を製造した。なお、比較のため、下記の表１に示す製品等を用いて、下記の表３に示す組成の建材用コーティング剤の比較体１〜４を併せて製造した。
【００２９】
【表１】
2009120684.tif 000002
【００３０】
【表２】
2009120684.tif 000003
【００３１】
【表３】
2009120684.tif 000004
【００３２】
〈建材用コーティング膜の被覆〉
前述した組成の試験体１〜４及び比較体１〜４をコンクリート及びポリマ含浸鋼繊維補強コンクリート（ＰＩＣ）上に塗布し、常温下で３０分放置して乾燥させることにより、当該コンクリート及びＰＩＣ上に建材用コーティング膜を被覆した。
【００３３】
〈乾燥直後試験〉
コンクリート及びＰＩＣ上に被覆された乾燥直後の上記試験体１〜４及び比較体１〜４の建材用コーティング膜をそれぞれ手で引き剥がして剥離性を調べた。その結果を下記の表４に示す。なお、比較のため、上記コンクリート及びＰＩＣ上を和紙（カモイ社製シーリング用マスキングテープ「Ｎｏ．３３０３Ｋ（品番）」：比較体５）及びポリエチレンシート（オカモト社製養生テープ「Ｎｏ．４１５（品番）」：比較体６）で被覆した場合の剥離性試験も併せて行った。
【００３４】
【表４】
2009120684.tif 000005
【００３５】
上記表４からわかるように、比較体１〜４は、途中で切れて断片状になってしまい、剥離するのに非常に手間がかかってしまった。これに対し、試験体１〜４、比較体５（和紙）及び比較体６（ポリエチレン）は、途中で切れることなく一枚の膜の状態のまま引き剥がすことができ、簡単に剥離することができた。
【００３６】
〈屋外曝露後試験〉
続いて、上記試験体１〜４及び比較体５，６を屋外に２ヶ月間曝露して、以下の試験を行った。
【００３７】
（１）被覆状態確認
コンクリート及びＰＩＣに対する上記試験体１〜４及び比較体５，６の屋外暴露後の被覆状態を目視確認した。その結果を下記の表５に示す。
【００３８】
【表５】
2009120684.tif 000006
【００３９】
上記表５からわかるように、比較体５（和紙）及び比較体６（ポリエチレン）は、端部に剥離を生じてしまうと共に、中央部寄りに浮きを生じてしまった。これに対し、試験体１〜４は、コンクリート及びＰＩＣに対して全面にわたって密着した状態を維持していた。
【００４０】
（２）耐付着物除去性試験
上記試験体１〜４及び比較体５，６の表面にモルタルを付着して、乾燥、固化後、モルタルを当該試験体１〜４及び比較体５，６の表面から取り除いたときの当該試験体１〜４及び比較体５，６の耐性を目視観察した。その結果を下記の表６に示す。
【００４１】
【表６】
2009120684.tif 000007
【００４２】
上記表６からわかるように、比較体５（和紙）は、モルタルの除去に伴って、モルタルの付着部分が剥離してしまった。これに対し、試験体１〜４及び比較体６（ポリエチレン）は、モルタルを除去しても、モルタル除去前と相違を生じなかった。
【００４３】
（３）剥離性試験
上記試験体１〜４及び比較体５，６をコンクリート及びＰＩＣ上からそれぞれ手で引き剥がして剥離性を調べた。その結果を下記の表７に示す。
【００４４】
【表７】
2009120684.tif 000008
【００４５】
上記表７からわかるように、比較体５（和紙）は、途中で切れて断片状になってしまい、剥離するのに非常に手間がかかってしまった。これに対し、試験体１〜４及び比較体６（ポリエチレン）は、途中で切れることなく一枚の膜の状態のまま引き剥がすことができ、簡単に剥離することができた。
【００４６】
（４）保護性能確認
上記試験体１〜４及び比較体５，６を剥離した後のコンクリート及びＰＩＣの表面状態を目視確認して保護性能を調べた。その結果を下記の表８に示す。
【００４７】
【表８】
2009120684.tif 000009
【００４８】
上記表８からわかるように、比較体５（和紙）及び比較体６（ポリエチレン）は、コンクリート及びＰＩＣの表面に汚れが生じてしまっていた。これに対し、試験体１〜４は、コンクリート及びＰＩＣの表面に汚れを生じることはなかった。
【００４９】
〈まとめ〉
以上の試験結果から、試験体１〜４は、乾燥直後の剥離性、及び、屋外暴露後の被覆状態、耐付着物除去性、剥離性、保護性能のすべてにおいて、良好な結果を得られることが確認できた。
【産業上の利用可能性】
【００５０】
本発明に係る建材用コーティング膜及び建材用コーティング剤は、建設業等において、極めて有益に利用することができる。